(57)【要約】【課題】、容体に蓋を施したさい、フランジにおける成形時の皺吸収用凹条部分が通気孔として残らず、アルミニウム箔を含む熱封緘蓋により完全密封することができ、しかもガスバリヤ性があり内容物である食品の長期保存を可能とする。【解決手段】フランジ付き包装容器は、厚さ２０μｍのアルミニウム箔芯層（１）と、厚さ５０μｍのポリエチレン内層（２）と、質量２８０ｇ／ｍ２  の 紙外層（３）とよりなる積層材（４）でプレス成形せられた容体（５）の上縁に、熱封緘蓋融着用フランジ（６）が一体に設けられているものである。叩き処理後のフランジにおける凹条（９）（１０）の幅（Ｗ３）は８０μｍ、同深さ（Ｄ３）は１４０μｍである。【選択図】図６
2006008198.tif 000002
【特許請求の範囲】
【請求項１】
プレス成形せられた容体の上縁に熱封緘蓋融着用フランジが一体に設けられかつフランジに成形時の皺吸収用凹条を多数有するフランジ付き包装容器において、容体がアルミニウム箔芯層と、熱可塑性合成樹脂内層と、紙外層とよりなり、フランジにおける凹条の幅が１００μｍ以下でかつ可及的に０に近い値の範囲内なされ、同凹条の深さが２００μｍ以下でかつ可及的に０に近い値の範囲内となされているフランジ付き包装容器。
【請求項２】
加圧盤によるフランジ叩き処理によりフランジにおける凹条の幅および深さを前記各数値範囲内となす請求項１記載のフランジ付き包装容器。
【請求項３】
加圧盤によるフランジ叩き処理の圧力が０．１〜０．５MPaである請求項２記載のフランジ付き包装容器。
【請求項４】
アルミニウム箔の厚さが９〜５０μｍであり、熱可塑性合成樹脂の厚さが３０〜１００μｍであり、紙の質量が１００〜５００ｇ／ｍ２である請求項１ないし３記載のフランジ付き包装容器。
【発明の詳細な説明】
【技術分野】
【０００１】
本発明は、食品などが充填せられて熱封緘蓋がフランジに融着せられるフランジ付き包装容器に関する。
【背景技術】
【０００２】
廃棄処分の容易さの故に紙、アルミニウム箔または紙とアルミニウム箔の積層材がフランジ付き包装容器の材料として用いられ、プレス成形により所定の容器形状に作られているが、フランジにプレス成形時の皺吸収用凹条が多数存在するため、容体に蓋を施したさいに凹条部分が通気孔として残り、容器を密封することができない。そのために、その用途も日持ちのしないチルド品や冷凍品に限られ、運送時には冷蔵または冷凍をする必要があった。
【０００３】
ところで、最近、下記公報に開示せられているように紙単体で密封可能な包装容器の提案があるが、紙にはガスバリヤ性がないので、内容物である食品の長期保存ができないうらみがあった。
【特許文献１】特開平１０−７１６５６号公報
【発明の開示】
【発明が解決しようとする課題】
【０００４】
本発明の目的は、上記の問題を解消するため、容体に蓋を施したさいにフランジにおける成形時の皺吸収用凹条部分が通気孔として残らず、アルミニウム箔を含む熱封緘蓋により完全密封することができしかもガスバリヤ性があって内容物である食品の長期保存が可能なフランジ付き包装容器提供することにある。
【課題を解決するための手段】
【０００５】
請求項１の発明は、プレス成形せられた容体の上縁に熱封緘蓋融着用フランジが一体に設けられかつフランジに成形時の皺吸収用凹条を多数有するフランジ付き包装容器において、容体がアルミニウム箔芯層と、熱可塑性合成樹脂内層と、紙外層とよりなり、フランジにおける凹条の幅が１００μｍ以下でかつ可及的に０に近い値の範囲内なされ、同凹条の深さが２００μｍ以下でかつ可及的に０に近い値の範囲内となされているプレス成形せられた容体の上縁に熱封緘蓋融着用フランジが一体に設けられかつフランジに成形時の皺吸収用凹条を多数有するフランジ付き包装容器において、容体がアルミニウム箔芯層と、熱可塑性合成樹脂内層と、紙外層とよりなり、フランジにおける凹条の幅が１００μｍ以下でかつ可及的に０に近い値の範囲内なされ、同凹条の深さが２００μｍ以下でかつ可及的に０に近い値の範囲内となされているものである。
【０００６】
フランジにおける凹条の幅および深さが上限値を超えると、シール不良が起こりこのフランジの凹条部分より内容物の洩れが発生する。フランジにおける凹条の幅および深さは、当然のことながら０が好ましいが、０にすることは困難であるから、下限値は可及的に０に近い値となす。凹条の幅の好ましい上限は８０μｍであり、凹条の深さの好ましい上限は１５０μｍである。
【０００７】
容体の形状は、円形、楕円形、角部に丸みがつけられた多角形のいずれでもよい。
【０００８】
請求項２の発明は、請求項１記載のフランジ付き包装容器において、加圧盤によるフランジ叩き処理によりフランジにおける凹条の幅および深さを前記各数値範囲内となすものである。
【０００９】
フランジ叩きは、１回ないし複数回行なわれる。
【００１０】
請求項３の発明は、請求項２記載のフランジ付き包装容器において、加圧盤によるフランジ叩き処理の圧力が０．１〜０．５MPa であるものである。
【００１１】
フランジ叩き処理の圧力が０．１MPa 未満であると、フランジにおける凹条の幅および深さを前記各数値範囲内となすことが困難であり、０．５MPaを超えると、アルミニウム箔等が破断する虞がある。
【００１２】
請求項４の発明は、請求項１ないし３記載のフランジ付き包装容器において、アルミニウム箔の厚さが９〜５０μｍであり、熱可塑性合成樹脂の厚さが３０〜１００μｍであり、紙の質量が１００〜５００ｇ／ｍ２であるものである。
【００１３】
アルミニウム箔の厚さが９μｍ未満であると、アルミニウム箔にピンホールが発生し、密封性が損なわれ、５０μｍを超えると、フランジの凹条の処理に支障きたす。アルミニウム箔の好ましい厚さは１２〜３０μｍである。熱可塑性合成樹脂の厚さが３０μｍ未満であると、フランジの融着部より洩れが発生し、１００μｍを超えると、コスト高となる。熱可塑性合成樹脂の好ましい厚さは５０〜７０μｍである。熱可塑性合成樹脂としては、ポリエチレンやポリプロピレン等のポリオレフィン系樹脂が一般的に使用される。紙の質量が１００ｇ／ｍ２未満であると、容体としての強度がなくなり、５００ｇ／ｍ２を超えると、コスト高となる。紙の好ましい質量は２００〜３００ｇ／ｍ２である。アルミニウム箔と熱可塑性合成樹脂、アルミニウム箔と紙とはそれぞれ接着剤を用いて接合せられるが、熱可塑性合成樹脂はアルミニウム箔に押出ラミネートしてもよい。
【発明の効果】
【００１４】
本発明のフランジ付き包装容器によれば、フランジにおける成形時の皺吸収用凹条の幅が１００μｍ以下でかつ可及的に０に近い値となされ、同凹条の深さが２００μｍ以下でかつ可及的に０に近い値となされているから、容体に蓋を融着したさいにフランジにおける成形時の皺吸収用凹条部分がシーラント剤で塞がれるため通気孔として残らず、アルミニウム箔を含む熱封緘蓋により完全密封することができる。また容体がアルミニウム箔芯層と、熱可塑性合成樹脂内層と、紙外層とよりなるものであるから、容器の廃棄処分が容易であるうえに、全体がアルミニウム箔芯層によりガスバリヤ性を有しかつアルミニウム箔を含む熱封緘蓋を前記フランジに融着密封し得るので、内容物の長期保存および常温流通が可能となり、内容物の多様化および輸送単価の軽減を図ることができる。
【発明を実施するための最良の形態】
【００１５】
本発明をどのように実施するかを具体的に説明するために、以下に実施例を比較例とともに示す。
【実施例】
【００１６】
図１および図２に示すフランジ付き包装容器は、図４ないし図６に示す厚さ２０μｍのアルミニウム箔芯層（１）と、厚さ５０μｍのポリエチレン内層（２）と、質量２８０ｇ／ｍ２  の 紙外層（３）とよりなる積層材（４）でプレス成形せられた容体（５）の上縁に、熱封緘蓋融着用フランジ（６）が一体成形せられたものである。フランジ（６）の外縁にはカール部（６ａ）が形成せられている。熱封緘蓋は、その図示を省略したが、上より厚さ１２μｍのポリエチレンテレフタレート外層と、厚さ１５μｍのアルミニウム箔芯層と、厚さ２０μｍのポリエチレン内層と、内層に被覆せられた厚さ３０μｍの熱封緘材被覆層とよりなる平らな積層材が、摘みを一体に有するように所定形状に打ち抜かれたものである。
【００１７】
容体（５）は、直線状部分（７）を両側中央上縁に対向して含む楕円形であり、図１および図２では省略したが、容体（５）の周壁（８）よりフランジ（５）にかけて放射状の凹条が設けられており、凹条は容体（５）の周壁（８）の下部からフランジ（６）の外縁までのびる長い第１凹条（９）と容体（５）の周壁（８）の上部からフランジ（６）の外縁までのびる短い第２凹条（１０）との２種類があり、直線状部分（７）を含む帯域には、複数の第１凹条（９）のみがあり、それ以外の部分には、第１凹条（９）と第２凹条（１０）が多数交互に存在する。成形前の包装容器のブランク（１１）に第１凹条（９）と第２凹条（１０）とが設けられている状態を図３に示す。なお、成形前のブランク（１１）に長い第１凹条（９）と短い第２凹条（１０）とが交互に設けられているのは、ブランク（１１）の外側部分は成形時に材料が凹条に寄り集まる量が多く、内側部分は成形時に材料が凹条に寄り集まる量が少ないからである。また、直線状部分（７）を含む帯域は、成形時に材料が凹条に寄り集まりにくいので、本来は凹条（９）を設けなくてもよいが、成形後におけるフランジ（６）外縁のカール部（６ａ）の保形上設けられている。
【００１８】
図４は、ブランクの状態におけるフランジ相当部分の凹条（９ａ）（１０ａ）の断面形状を示す。凹条（９ａ）（１０ａ）は断面凹円弧状であり、幅（Ｗ１）は７００μｍ、深さ（Ｄ１）は２００μｍである。図５は、プレス成形後におけるフランジにおける凹条（９ｂ）（１０ｂ）の断面形状を示す。凹条（９ｂ）（１０ｂ）は断面内部拡大凹状であり、幅（Ｗ２）は１１０μｍ、深さ（Ｄ２）は２４０μｍである。図６は、加圧盤による叩き処理（０．２MPa×２秒）後のフランジにおける凹条（９）（１０）の断面形状を示す。凹条（９）（１０）は断面内部拡大扁平凹状であり、幅（Ｗ３）は８０μｍ、深さ（Ｄ３）は１４０μｍである。
【００１９】
［比較例１］
この比較例１のフランジ付き包装容器は、フランジに加圧盤による叩き処理が施こされておらず、したがって、包装容器のフランジにおける凹条の断面形状、幅および深さがプレス成形後のままである点実施例と異なり、その他は実施例と同じである。
【００２０】
［比較例２］
この比較例２のフランジ付き包装容器は、 紙単体（３００g／m２）で成形せられた容体の上縁に、熱封緘蓋融着用フランジが一体成形せられかつフランジに加圧盤による叩き処理(上記実施例と同じ加圧条件)が施こされているものである。ブランクの状態におけるフランジ相当部分の凹条は断面凹円弧状で、幅は７００μｍ、深さは２００μｍであり、プレス成形後のフランジの凹条は断面内部拡大凹状で、幅は１００μｍ、深さは２４０μｍであり、加圧盤による叩き処理後の凹条は断面内部拡大扁平凹状であり、幅は８０μｍ、深さは１４０μｍである。その他は実施例と同じである。
【００２１】
実施例、比較例１および２のシールテスト結果を表１に示す。
【００２２】
なお、シールは、リングシールを用い０．２MPa×２秒（シール幅２mm）の条件で行なわれた。
【表１】
2006008198.tif 000003
【図面の簡単な説明】
【００２３】
【図１】本発明の実施形態を示す平面図である。
【図２】図１のII−II線にそう断面図である。
【図３】第１凹条と第２凹条とが設けられている状態を示す包装容器のブランクの平面図である。
【図４】ブランクの状態におけるフランジ相当部分の凹条を示す部分拡大詳細断面図である。
【図５】プレス成形後におけるフランジの凹条を示す部分拡大詳細断面図である。
【図６】叩き処理後のフランジにおける凹条を示す部分拡大詳細断面図である。
【符号の説明】
【００２４】
（１）  アルミニウム箔芯層
（２）  熱可塑性樹脂（ポリエチレン）内層
（３）  紙外層
（４）  積層材
（５）  容体
（６）  フランジ
（７）  直線状部分
（８）  周壁
（９）  第１凹条
（１０）第２凹条
【図１】
2006008198.tif 000004
【図２】
2006008198.tif 000005
【図３】
2006008198.tif 000006
【図４】
2006008198.tif 000007
【図５】
2006008198.tif 000008
【図６】
2006008198.tif 000009